(57)【要約】【課題】持続的な帯電防止性、優れた透明性、耐擦傷性を兼ね備え、さらに耐光性に優れた、安価で環境負荷の少ない導電性酸化亜鉛を用いたコーティング剤を提供する。【解決手段】一次粒子の平均粒子径が０．０５μｍ以下の酸化亜鉛、含フッ素樹脂、分子内に少なくとも一個以上の（メタ）アクリロイル基を有する紫外線硬化型（メタ）アクリレート、アルコールとを含有し、さらに、アシルフォスフィンオキサイド化合物、α−アミノアセトフェノン化合物、オキシムエステル化合物からなる群から選ばれる１種以上を含有することを特徴とする帯電防止性ハードコーティング樹脂組成物とそれを用いてなるハードコートフィルム。【選択図】なし【特許請求の範囲】
【請求項１】
（Ａ）成分：一次粒子の平均粒子径が０．０５μｍ以下の酸化亜鉛、（Ｂ）成分：含フッ素樹脂、（Ｃ）成分：分子内に少なくとも一個以上の（メタ）アクリロイル基を有する紫外線硬化型（メタ）アクリレート、（Ｄ）成分：アルコールとを含有し、さらに、下記（Ｅ）、（Ｆ）、（Ｇ）からなる群から選ばれる１種以上を含有することを特徴とする帯電防止性ハードコーティング樹脂組成物。
（Ｅ）アシルフォスフィンオキサイド化合物
一般式
【化１】
2007070395.tif 000020
〔式中のＲ１は、フェニル基、低級アルキル基、低級アルコキシ基、低級アルキル基により置換されたフェニル基、フェノキシカルボニル基、又は、低級アルキル基、低級アルコキシ基若しくはハロゲン原子により置換されたフェノキシカルボニル基、Ｒ２は、フェニル基、低級アルコキシ基、又は低級アルキル基により置換されたフェニル基、Ｒ３は、アルキル基、アセチルオキシ基により置換された炭素数２〜１８の直鎖状若しくは分岐状のアルキル基、炭素数３〜１８のシクロアルキル基、アリール基、又は、低級アルキル基、低級アルコキシ基若しくはハロゲン原子により置換されたアリール基、又は、次式（Ｒ１及びＲ２は前記と同じ、Ｗはｐ−フェニレン基を意味する）の原子団である。］
【化２】
2007070395.tif 000021
（Ｆ）α−アミノアセトフェノン化合物
一般式
【化３】
2007070395.tif 000022
〔式中Ｒ４、Ｒ５は、水素原子、メチル基、炭素数２〜１８の直鎖状若しくは分岐状のアルキル基、炭素数３〜１２のシクロアルキル基、フェニル基、又は、低級アルキル基、低級アルコキシ基、若しくはハロゲン原子により置換されたフェニル基である。さらに、式中Ｘ１は、ＣＨ３−Ｏ−、ＣＨ３−Ｓ−、ＮＨ２−、（ＣＨ３）２Ｎ−、または下記（ａ）で表される基を含む原子団である。さらに、式中Ｘ２は、−ＮＨ２、−Ｎ（ＣＨ３）２または下記（ａ）で表される基を含む原子団である。〕
一般式（ａ）
【化４】
2007070395.tif 000023
〔式中Ｙは、酸素原子、＞ＮＨ、または＞Ｎ−ＣＨ３である。〕
（Ｇ）オキシムエステル化合物
一般式
【化５】
2007070395.tif 000024
〔式中Ｒ６、Ｒ７は、水素原子、メチル基、炭素数２〜１８の直鎖状若しくは分岐状のアルキル基、炭素数３〜１２のシクロアルキル基、フェニル基、又は、低級アルキル基、低級アルコキシ基若しくはハロゲン原子により置換されたフェニル基である。さらに、Ｚは下記（ｂ）または下記（ｃ）で表される基である。〕
一般式（ｂ）
【化６】
2007070395.tif 000025
一般式（ｃ）
【化７】
2007070395.tif 000026
〔式中Ｒ８、Ｒ９、Ｒ１０は、水素原子、メチル基、炭素数２〜１８の直鎖状若しくは分岐状のアルキル基、炭素数３〜１２のシクロアルキル基、フェニル基、又は、低級アルキル基、低級アルコキシ基若しくはハロゲン原子により置換されたフェニル基、又は、フェノキシカルボニル基、又は、低級アルキル基、低級アルコキシ基若しくはハロゲン原子により置換されたフェノキシカルボニル基である。〕
【請求項２】
（Ｅ）〜（Ｇ）成分の合計の配合割合が、（Ａ）成分、（Ｂ）成分、および（Ｃ）成分の合計１００質量部に対して、１〜２０質量部であることを特徴とする請求項１記載の帯電防止性ハードコーティング樹脂組成物。
【請求項３】
さらに、前記（Ａ）成分、（Ｂ）成分、および（Ｃ）成分の合計の１００質量部に対して、帯電防止性安定化剤として、下記（Ｈ）成分、（Ｉ）成分、（Ｊ）成分を合計量で０．００１〜５０質量部含有することを特徴とする請求項１又は請求項２に記載の帯電防止性ハードコーティング樹脂組成物。
（Ｈ）不飽和カルボン酸、その金属塩、又は、それらを含有する重合体
（Ｉ）ベタイン構造を有する重合体
（Ｊ）有機リチウム塩
【請求項４】
前記（Ｈ）成分が、アクリル酸、メタクリル酸、アクリル酸金属塩、メタクリル酸金属塩、及びこれらを含有する重合体から選ばれる１種以上であることを特徴とする請求項１〜３のいずれか１項に記載の帯電防止性ハードコーティング樹脂組成物。
【請求項５】
前記（Ｈ）成分の金属塩が遷移金属であることを特徴とする請求項３又は請求項４に記載の帯電防止性ハードコーティング樹脂組成物。
【請求項６】
前記遷移金属が亜鉛であることを特徴とする請求項５に記載の帯電防止性ハードコーティング樹脂組成物。
【請求項７】
前記（Ｉ）成分：ベタイン構造を有する重合体が、カルボキシベタイン（メタ）アクリレートとアルキル（メタ）アクリレートとの共重合体であることを特徴とする請求項３〜６のいずれか１項に記載の帯電防止性ハードコーティング樹脂組成物。
【請求項８】
前記（Ｊ）成分：有機リチウム塩が、リチウムビストリフルオロメタンスルホンイミド、トリフルオロメタンスルホン酸リチウム、過塩素酸リチウムのいずれかを含有することを特徴とする請求項３〜７のいずれか１項に記載の帯電防止性ハードコーティング樹脂組成物。
【請求項９】
さらに、（Ｋ）成分：シリコーン系レベリング剤を、前記（Ａ）成分、（Ｂ）成分、および（Ｃ）成分の合計を１００質量部に対して、０．０１〜１０質量部含有することを特徴とする請求項１〜８のいずれか１項に記載の帯電防止性ハードコーティング樹脂組成物。
【請求項１０】
前記（Ｋ）成分が、ポリエチレングリコール基またはポリプロピレングリコール基のいずれか又は両方を有するポリエーテル変性シリコーン化合物であることを特徴とする請求項９に記載の帯電防止性ハードコーティング樹脂組成物。
【請求項１１】
前記ポリエーテル変性シリコーンの重量平均分子量（Ｍｗ）が１０００〜１０００００であることを特徴とする請求項１０に記載の帯電防止性ハードコーティング樹脂組成物。
【請求項１２】
さらに、色調剤として、下記（Ｌ）成分、（Ｍ）成分、（Ｎ）成分の１種または２種以上を、前記（Ａ）成分、（Ｂ）成分、および（Ｃ）成分の合計を１００質量部に対して、０．００００１質量部以上０．００５質量部以下含有することを特徴とする請求項１〜１１のいずれか１項に記載の帯電防止性ハードコーティング樹脂組成物。
（Ｌ）成分：アントラキノン化合物、アゾ化合物、フタロシアニン化合物のいずれかから選ばれる青色を呈する有機系染料
（Ｍ）成分；一次粒子の平均粒子径が０．３μｍ以下のコバルトブルー
（Ｎ）成分：オキサゾリン化合物
【請求項１３】
請求項１〜１２のいずれか１項記載の帯電防止性ハードコーティング樹脂組成物からなることを特徴とする帯電防止性ハードコートフィルム。
【請求項１４】
請求項１３記載の帯電防止性ハードコートフィルム上に、該帯電防止性ハードコートフィルムよりも屈折率が低い樹脂組成物層を備えていることを特徴とする反射防止性の帯電防止性ハードコートフィルム。
【請求項１５】
請求項１３又は請求項１４に記載の帯電防止性ハードコートフィルムの少なくとも片面に接着剤または粘着剤を備えたことを特徴とする帯電防止性ハードコートフィルム。
【請求項１６】
請求項１３〜１５のいずれか１項記載の帯電防止性ハードコートフィルムを備えたことを特徴とするディスプレイ。
【発明の詳細な説明】
【技術分野】
【０００１】
本発明は、ポリエステル、アクリル、ポリカーボネート、トリアセチルセルロース、ポリエーテルスルフォン、ポリスチレン等のプラスチックフィルムまたはシートの表面上を被覆するのに適した、透明で耐擦傷性、耐光性および帯電防止性に優れたハードコート樹脂組成物とその用途に関する。
【背景技術】
【０００２】
現在、プラスチックは自動車業界、家電業界を始めとして種々の産業界で大量に使われている。プラスチックが大量に使われている理由は、その加工性、透明性等に加えて、軽量、安価、光学特性等の理由による。
【０００３】
しかし、プラスチックはガラス等に比較して柔軟であり、表面に傷がつき易く、さらに、プラスチックは高い体積抵抗率を持つために摩擦などにより接触面で容易に静電気を帯び、しかもそれが漏洩し難いという欠点を有している。
【０００４】
特にディスプレイ分野においてはＣＲＴ、ＬＣＤ、プロジェクター、ＰＤＰ、ＥＬパネル、さらにはＦＥＤなどの次世代フラットディスプレイパネルへと移行するにつれ、パネル前面保護の為のハードコート性、塵埃吸着防止のための持続的帯電防止性、更には高画質を得るための高透明性を兼ね備えた透明プラスチック用のコーティング剤が望まれている。
【０００５】
更にその他の分野、例えば半導体ウエハー保存容器、光ディスク、磁気テープ、その他電子・電気部材、印刷部材、半導体生産現場用クリーンルーム部材等においても、静電気の発生による塵埃の吸着が問題となり、それら欠点を改善するため、プラスチック表面には帯電防止処理およびハードコート処理が施される。
【０００６】
上記のような透明性を兼ね備えた帯電防止性ハードコーティング剤として、導電性金属酸化物の微粉末を用いたコーティング剤が知られている。
【０００７】
導電性金属酸化物の中で、安価で環境負荷の少ない物質として酸化亜鉛、酸化錫などが挙げられ、特に酸化亜鉛の微粉末を用いた樹脂組成物としては、特許文献１、特許文献２、特許文献３に半透明および白色コーティング剤が開示されている。
【特許文献１】特公平７−８４５７０号公報
【特許文献２】特公平８−６０５５号公報
【特許文献３】特開昭６１−２１１３７４号公報
【０００８】
しかしながら、近年のディスプレイ用途等で要求される、優れた透明性、耐擦傷性、帯電防止性を兼ね備えたコーティング剤は開示されていない。
【０００９】
さらに、実用に至らない理由として、下記のような課題が挙げられる。
【００１０】
（ａ）酸化亜鉛には光触媒作用があることが知られており、蛍光灯や窓からの光や紫外線に長期的に曝されると耐擦傷性が低下する等の不具合を起こす懸念がある。
【００１１】
（ｂ）十分な帯電防止性を得るべく、酸化亜鉛を高充填した場合、耐擦傷性の低下、および基材への塗れ性の低下を生じる。また、充填量が少ないと安定的な帯電防止性が得られない。
【００１２】
（ｃ）導電性酸化亜鉛微粒子は、それ自体、黄色味を帯びているため、酸化亜鉛を含有する皮膜においても若干の黄色味を生じ、ディスプレイ等での用途においては、この黄色味が不具合となることがある。
【発明の開示】
【発明が解決しようとする課題】
【００１３】
本発明の解決しようとする課題は、前記導電性酸化亜鉛超微粒子を用いたコーティング剤に関し、持続的な帯電防止性、優れた透明性、耐擦傷性を兼ね備え、さらに耐光性に優れた、安価で環境負荷の少ない導電性酸化亜鉛を用いたコーティング剤を提供することである。
【課題を解決するための手段】
【００１４】
本発明は、（Ａ）成分：一次粒子の平均粒子径が０．０５μｍ以下の酸化亜鉛、（Ｂ）成分：含フッ素樹脂、（Ｃ）成分：分子内に少なくとも一個以上の（メタ）アクリロイル基を有する紫外線硬化型（メタ）アクリレート、（Ｄ）成分：アルコールとを含有し、さらに、下記（Ｅ）、（Ｆ）、（Ｇ）からなる群から選ばれる１種以上を含有することを特徴とする帯電防止性ハードコーティング樹脂組成物である。
（Ｅ）アシルフォスフィンオキサイド化合物
一般式
【化１】
2007070395.tif 000002
〔式中のＲ１は、フェニル基、低級アルキル基、低級アルコキシ基、低級アルキル基により置換されたフェニル基、フェノキシカルボニル基、又は、低級アルキル基、低級アルコキシ基若しくはハロゲン原子により置換されたフェノキシカルボニル基、Ｒ２は、フェニル基、低級アルコキシ基、又は低級アルキル基により置換されたフェニル基、Ｒ３は、アルキル基、アセチルオキシ基により置換された炭素数２〜１８の直鎖状若しくは分岐状のアルキル基、炭素数３〜１８のシクロアルキル基、アリール基、又は、低級アルキル基、低級アルコキシ基若しくはハロゲン原子により置換されたアリール基、又は、次式（Ｒ１及びＲ２は前記と同じ、Ｗはｐ−フェニレン基を意味する）の原子団である。］
【化２】
2007070395.tif 000003
（Ｆ）α−アミノアセトフェノン化合物
一般式
【化３】
2007070395.tif 000004
〔式中Ｒ４、Ｒ５は、水素原子、メチル基、炭素数２〜１８の直鎖状若しくは分岐状のアルキル基、炭素数３〜１２のシクロアルキル基、フェニル基、又は、低級アルキル基、低級アルコキシ基、若しくはハロゲン原子により置換されたフェニル基である。さらに、式中Ｘ１は、ＣＨ３−Ｏ−、ＣＨ３−Ｓ−、ＮＨ２−、（ＣＨ３）２Ｎ−、または下記（ａ）で表される基を含む原子団である。さらに、式中Ｘ２は、−ＮＨ２、−Ｎ（ＣＨ３）２または下記（ａ）で表される基を含む原子団である。〕
一般式（ａ）
【化４】
2007070395.tif 000005
〔式中Ｙは、酸素原子、＞ＮＨ、または＞Ｎ−ＣＨ３である。〕
（Ｇ）オキシムエステル化合物
一般式
【化５】
2007070395.tif 000006
〔式中Ｒ６、Ｒ７は、水素原子、メチル基、炭素数２〜１８の直鎖状若しくは分岐状のアルキル基、炭素数３〜１２のシクロアルキル基、フェニル基、又は、低級アルキル基、低級アルコキシ基若しくはハロゲン原子により置換されたフェニル基である。さらに、Ｚは下記（ｂ）または下記（ｃ）で表される基である。〕
一般式（ｂ）
【化６】
2007070395.tif 000007
一般式（ｃ）
【化７】
2007070395.tif 000008
〔式中Ｒ８、Ｒ９、Ｒ１０は、水素原子、メチル基、炭素数２〜１８の直鎖状若しくは分岐状のアルキル基、炭素数３〜１２のシクロアルキル基、フェニル基、又は、低級アルキル基、低級アルコキシ基若しくはハロゲン原子により置換されたフェニル基、又は、フェノキシカルボニル基、又は、低級アルキル基、低級アルコキシ基若しくはハロゲン原子により置換されたフェノキシカルボニル基である。〕
【００１５】
本発明は、（Ｅ）〜（Ｇ）成分の合計の配合割合が、（Ａ）成分、（Ｂ）成分、および（Ｃ）成分の合計の１００質量部に対して、１〜２０質量部であることを特徴とする前記の帯電防止性ハードコーティング樹脂組成物である。
【００１６】
本発明は、さらに、前記（Ａ）成分、（Ｂ）成分、および（Ｃ）成分の合計の１００質量部に対して、帯電防止性安定化剤として、下記（Ｈ）成分、（Ｉ）成分、（Ｊ）成分を合計量で０．００１〜５０質量部含有することを特徴とする前記の帯電防止性ハードコーティング樹脂組成物である。但し、（Ｈ）不飽和カルボン酸、その金属塩、又は、それらを含有する重合体、（Ｉ）ベタイン構造を有する重合体、（Ｊ）有機リチウム塩である。
【００１７】
本発明は、前記（Ｈ）成分が、アクリル酸、メタクリル酸、アクリル酸金属塩、メタクリル酸金属塩、及びこれらを含有する重合体からなる群から選ばれる１種以上であることを特徴とする前記の帯電防止性ハードコーティング樹脂組成物である。
【００１８】
本発明は、前記（Ｈ）成分の金属塩が遷移金属であることを特徴とする前記の帯電防止性ハードコーティング樹脂組成物である。
【００１９】
本発明は、前記遷移金属が亜鉛であることを特徴とする前記の帯電防止性ハードコーティング樹脂組成物である。
【００２０】
本発明は、前記（Ｉ）成分：ベタイン構造を有する重合体が、カルボキシベタイン（メタ）アクリレートとアルキル（メタ）アクリレートとの共重合体であることを特徴とする前記の帯電防止性ハードコーティング樹脂組成物である。
【００２１】
本発明は、前記（Ｊ）成分：有機リチウム塩が、リチウムビストリフルオロメタンスルホンイミド、トリフルオロメタンスルホン酸リチウム、過塩素酸リチウムのいずれかを含有することを特徴とする前記の帯電防止性ハードコーティング樹脂組成物である。
【００２２】
本発明は、さらに、（Ｋ）成分：シリコーン系レベリング剤を、前記（Ａ）成分、（Ｂ）成分、および（Ｃ）成分の合計を１００質量部に対して、０．０１〜１０質量部含有することを特徴とする前記の帯電防止性ハードコーティング樹脂組成物である。
【００２３】
本発明は、前記（Ｋ）成分が、ポリエチレングリコール基またはポリプロピレングリコール基のいずれか又は両方を有するポリエーテル変性シリコーン化合物であることを特徴とする前記の帯電防止性ハードコーティング樹脂組成物である。
【００２４】
前記ポリエーテル変性シリコーンの重量平均分子量（Ｍｗ）が１０００〜１０００００であることを特徴とする前記の帯電防止性ハードコーティング樹脂組成物である。
【００２５】
本発明は、さらに、色調剤として、下記（Ｌ）成分、（Ｍ）成分、（Ｎ）成分からなる群から選ばれる１種以上を、前記（Ａ）成分、（Ｂ）成分、および（Ｃ）成分の合計を１００質量部に対して、０．００００１質量部以上０．００５質量部以下含有することを特徴とする前記の帯電防止性ハードコーティング樹脂組成物である。ここで、（Ｌ）成分：アントラキノン化合物、アゾ化合物、フタロシアニン化合物のいずれかから選ばれる青色を呈する有機系染料、（Ｍ）成分；一次粒子の平均粒子径が０．３μｍ以下のコバルトブルー、（Ｎ）成分：オキサゾリン化合物である。
【００２６】
本発明は、前記の帯電防止性ハードコーティング樹脂組成物からなることを特徴とする帯電防止性ハードコートフィルムである。
【００２７】
本発明は、前記の帯電防止性ハードコートフィルム上に、該帯電防止性ハードコートフィルムよりも屈折率が低い樹脂組成物層を備えていることを特徴とする反射防止性の帯電防止性ハードコートフィルムである。
【００２８】
本発明は、前記の帯電防止性ハードコートフィルムの少なくとも片面に接着剤または粘着剤を備えたことを特徴とする帯電防止性ハードコートフィルムである。
【００２９】
本発明は、前記の帯電防止性ハードコートフィルムを備えたことを特徴とするディスプレイである。
【発明の効果】
【００３０】
本発明の帯電防止性ハードコーティング樹脂組成物は、前記特定物質から配合されているので、持続的な帯電防止性、優れた透明性、耐擦傷性を兼ね備え、さらに耐光性に優れた、安価で環境負荷の少ない導電性酸化亜鉛を用いたコーティング剤を提供できる特徴を有している。
【００３１】
本発明の帯電防止性ハードコートフィルムは、前記帯電防止性ハードコーティング樹脂組成物からなるので、持続的な帯電防止性、優れた透明性、耐擦傷性を兼ね備え、さらに耐光性に優れた、安価で環境負荷の少ない導電性酸化亜鉛を用いたコーティング剤を提供できる特徴を有している。また、本発明の帯電防止性ハードコートフィルムは、その好ましい実施態様に於いて、前記特徴に加えて反射防止性、接着性或いは粘着性に優れるという特徴を有する。
【００３２】
本発明のディスプレイは、本発明の帯電防止性ハードコートフィルムを有しているので、その特徴を反映して、ディスプレイ表面のパネルに傷を発生しがたく、塵埃吸着も防止され、高画質が長く維持できる特徴を有している。
【発明を実施するための最良の形態】
【００３３】
本発明に於いて、（Ａ）成分として、一次粒子の平均粒径が０．０５μｍ以下の導電性酸化亜鉛を選択する。一次粒子の平均粒径の測定方法としては、透過型電子顕微鏡（ＴＥＭ）や走査型電子顕微鏡（ＳＥＭ）等を用いる手法があるが、本発明に於いては、走査型電子顕微鏡（ＴＥＭ）の方法で観察されたものである。
【００３４】
また、酸化亜鉛の導電性については、酸化亜鉛にアルミニウム、錫、ガリウム、インジウムなどの異原子がドーピングされたものが好ましく選択され、特に体積抵抗率が１ｋΩｃｍ以下が好ましく、０．５ｋΩｃｍ以下が特に好ましい。尚、本発明における体積抵抗率の測定方法については、酸化亜鉛粉末に３００ｋｇｆ荷重を加え圧粉体とし、抵抗測定器（アドバンテスト社製）を使用し、ＪＩＳ  Ｋ６９１１に準拠して測定したものである。
【００３５】
上記の特性を有する導電性酸化亜鉛の例としては、「導電性酸化亜鉛  ＳＣ−１８」（堺化学工業（株）製）等が挙げられる。
【００３６】
尚、一次粒子の平均粒径が０．０５μｍ以下の場合には、粒子間の凝集力が大きく二次凝集体を形成してしまいがちである。そのため透明な樹脂組成物を得るためには、この二次凝集体を分散させることが好ましい。
【００３７】
上記の分散法としては、湿式粉砕法が好適である。湿式粉砕法としては、ボールミル、ビーズミル、アトライター等のメディア型、ホモジナイザー、ディスパー、ジェットミル、コロイドミル、ロールミル、超音波等の非メディア型が知られているが、本発明ではこれらのいずれを用いても構わないし、前記の分散方法の二種類以上を組み合わせても良い。
【００３８】
帯電防止性ハードコート樹脂組成物中のＡ成分の酸化亜鉛の配合割合は、（Ａ）成分と、後述する（Ｂ）成分および（Ｃ）成分との合計１００質量部に対して、５０質量部以上９５質量部以下であることが好ましく、７０質量部以上９０質量部以下がより好ましい。５０質量部以上であれば充分な帯電防止性が得られるし、逆に９５重量部以下で耐擦傷性も十分であるし、基材との密着性も十分であるし、更には透明性も確保できる。
【００３９】
（Ｂ）成分である含フッ素樹脂としては、ポリテトラフルオロエチレン、ポリクロロトリフルオロエチレン、ポリフッ化ビニリデンなどの含フッ素単重合体、フルオロオレフィン単量体〔Ｘ〕と分子内に炭素−炭素二重結合を持つ単量体〔Ｙ〕との共重合体、さらには、重合可能な官能基を持つフルオロ単量体などが挙げられる。
【００４０】
特に、フルオロオレフィン単量体〔Ｘ〕と分子内に炭素−炭素二重結合を持つ単量体〔Ｙ〕との共重合体が剛性を持ち、且つ種々の溶媒に溶解しやすいので好ましい。また、当該共重合体中における単量体〔Ｙ〕の重合単位に対する単量体〔Ｘ〕の重合単位との比率は、モル比率で、好ましくは４０／６０〜６０／４０、特に４５／５５〜５５／４５が好適である。
【００４１】
フルオロオレフィン単量体〔Ｘ〕としては、テトラフルオロエチレン、トリフルオロエチレン、フッ化ビニリデン、フッ化ビニル、クロロトリフルオロエチレン、ジクロロジフルオロエチレン、ヘキサフルオロプロピレン、ヘキサフルオロイソブテンなどが例示できるが、テトラフルオロエチレン、クロロトリフルオロエチレンが特に好ましい。
【００４２】
前記の炭素−炭素二重結合を持つ単量体〔Ｙ〕としては、カルボン酸ビニルエステル類、ビニルエーテル類、アリルエーテル類、不飽和カルボン酸エステル類、また、エチレン、プロピレン、ブタジエン、イソプレン、イソブテンなどのオレフィン類、スチレン、ジビニルベンゼンなどの芳香族ビニル化合物類、塩化ビニル、塩化ビニリデンなどのハロオレフィン類、ビニルアルコール、アリルアルコールなどの不飽和アルコール類、ビニル酢酸、ウンデシレン酸、クロトン酸、（メタ）アクリル酸、マレイン酸などの不飽和カルボン酸類などが挙げられるが、特にカルボン酸ビニルエステル類、ビニルエーテル類、アリルエーテル類、不飽和カルボン酸エステル類が好ましい。
【００４３】
カルボン酸ビニルエステル類の具体例としては、酢酸ビニル、プロピオン酸ビニル、ピバリン酸ビニル、カプロン酸ビニル、カプリル酸ビニル、ラウリン酸ビニル、ミリスチン酸ビニル、パルミチン酸ビニル、ステアリン酸ビニル、バーサチック９酸ビニル、バーサチック１０酸ビニル、シクロヘキサン酸ビニル、安息香酸ビニル、ｔ−ブチル安息香酸ビニル等が挙げられるが、これらに限定されるものではない。
【００４４】
また、ビニルエーテルの具体例としては、メチルビニルエーテル、エチルビニルエーテル、ブチルビニルエーテル、シクロヘキシルビニルエーテル、ヒドロキシメチルビニルエーテル、ヒドロキシエチルビニルエーテル、ヒドロキシブチルビニルエーテル、ヒドロキシペンチルビニルエーテル、ヒドロキシヘキシルビニルエーテル、ジエチレングリコールモノビニルエーテル、ポリエチレングリコールモノビニルエーテル、ビニルグリシジルエーテルなどが挙げられるが、これらに限定されるものではない。
【００４５】
また、アリルエーテルの具体例としては、エチルアリルエーテル、ブチルアリルエーテル、ベンジルアリルエーテル、シクロヘキシルアリルエーテル、エチレングリコールモノアリルエーテル、プロピレングリコールモノアリルエーテル、ヒドロキシブチルアリルエーテル、ジエチレングリコールモノアリルエーテル、ポリエチレングリコールモノアリルエーテル、グリセリンモノアリルエーテル、アリルグリシジルエーテル、アリルアミンなどが挙げられるが、これらに限定されるものではない。
【００４６】
不飽和カルボン酸エステルとしては、メチル（メタ）アクリレート、エチル（メタ）アクリレート、ブチル（メタ）アクリレート、イソブチル（メタ）アクリレート、t−ブチル（メタ）アクリレート、シクロヘキシル（メタ）アクリレート、２−エチルヘキシル（メタ）アクリレート、オクチル（メタ）アクリレート、イソオクチル（メタ）アクリレート、ノニル（メタ）アクリレート、トリデシル（メタ）アクリレート、ラウリル（メタ）アクリレート、ベンジル（メタ）アクリレート、イソボルニル（メタ）アクリレート、２−ヒドロキシエチル（メタ）アクリレート、２−ヒドロキシプロピル（メタ）アクリレート、ヒドロキシブチル（メタ）アクリレート、グリシジル（メタ）アクリレート、ジメチルアミノエチル（メタ）アクリレート、ジエチルアミノエチル（メタ）アクリレート、（メタ）アクリルアミド、Ｎ−メチロール（メタ）アクリルアミド、メチレンビス（メタ）アクリルアミド、ダイアセトン（メタ）アクリルアミド、（メタ）アクリロニトリルなどの（メタ）アクリル酸エステルやクロトン酸ヒドロキシエチルなどが例示できるが、これらに限定されるものではない。
【００４７】
また、前記炭素−炭素二重結合を有する単量体〔Ｙ〕として、フッ素化、ε−カプロラクトン変性、βケトエステル変性、シリコーン変性、アルコキシシリル化したカルボン酸ビニルエステル、ビニルエーテル、アリルエーテル、不飽和カルボン酸エステルを必要に応じて使用することができる。
【００４８】
以上の様なフルオロオレフィン単量体〔Ｘ〕と分子内に炭素−炭素二重結合を持つ単量体〔Ｙ〕との共重合体である含フッ素樹脂は、例えば、特許文献４や特許文献５等に開示されており、また、市販品として旭硝子社製ルミフロン、セントラル硝子社製セフラルコート、大日本インキ化学工業社製フルオロネートなどが相当する。
【特許文献４】特開昭６０−２１６８６号公報
【特許文献５】特開平５−２１７２７号公報
【００４９】
さらに、前記の含フッ素樹脂として、フルオロオレフィン単量体〔Ｘ〕と炭素−炭素二重結合を有する単量体〔Ｙ〕との共重合体を幹とし、かつ（メタ）アクリル酸エステル単量体〔Ｚ〕の重合体を枝とするグラフトコポリマーである含フッ素樹脂を用いると、塗膜の強靱性を維持しつつ耐光性を向上することができる。グラフトコポリマー中の（メタ）アクリル酸エステル単量体〔Ｚ〕の重合体の含有比率は、［Ｘ］、［Ｙ］、［Ｚ］の合計１００モル％に対して、１〜９９モル％が好ましく、１０〜９０モル％が一層好ましい。
【００５０】
（メタ）アクリル酸エステル単量体〔Ｚ〕の具体例としては、前記炭素−炭素二重結合を有する単量体〔Ｙ〕の不飽和カルボン酸エステルとして例示した（メタ）アクリル酸エステルが挙げられるが、これらに限定されるものではない。
【００５１】
以上の様なフルオロオレフィン単量体〔Ｘ〕と炭素−炭素二重結合を有する単量体〔Ｙ〕との共重合体を幹とし、かつ（メタ）アクリル酸エステル単量体〔Ｚ〕の重合体を枝とするグラフトコポリマーである含フッ素樹脂は、例えば、特許文献６等に開示されており、また市販品としてセントラル硝子社製のアクリルグラフト型フッ素樹脂セフラルコートＦＧシリーズなどが相当する。
【特許文献６】特許第３５２１０５４号公報
【００５２】
含フッ素樹脂の配合割合は、Ｂ成分と後述するＣ成分の合計１００質量部に対して、０．０１〜９９．９９質量部が好ましく、５〜９５質量部が一層好ましい。０．０１質量部以上であれば良好な耐光性が得られるし、９９．９９質量部以下で基材との密着が十分確保できる。
【００５３】
本発明に於いては、（Ｃ）成分として、分子内に少なくとも一個以上の（メタ）アクリロイル基を有する紫外線硬化型（メタ）アクリレートを選択する。
【００５４】
前記の（メタ）アクリレートの具体例としては、メチル（メタ）アクリレート、エチル（メタ）アクリレート、ｎ−ブチル（メタ）アクリレート、イソブチル（メタ）アクリレート、ｔ−ブチル（メタ）アクリレート、オクチル（メタ）アクリレート、イソオクチル（メタ）アクリレート、ノニル（メタ）アクリレート、トリデシル（メタ）アクリレート、ラウリル（メタ）アクリレート、ベンジル（メタ）アクリレート、２−ヒドロキシエチル（メタ）アクリレート、２−ヒドロキシプロピル（メタ）アクリレート、２−エチルヘキシル（メタ）アクリレート、２−エチルヘキシルカルビトールアクリレート、ブトキシエチルアクリレート、エトキシエトキシエチルアクリレート、メトキシトリエチレングリコールアクリレート、メトキシポリエチレングリコールアクリレート、ステアリル（メタ）アクリレート、シクロヘキシル（メタ）アクリレート、テトラヒドロフルフリル（メタ）アクリレート、イソボルニル（メタ）アクリレート、ジシクロペンテニル（メタ）アクリレート、ジシクロペンタニル（メタ）アクリレート、ジシクロベンジルアクリレート、ジシクロペンテニルエチレングリコール付加物（メタ）アクリレート、フェニルグリシジルエーテルエポキシアクリレート、フェノキシエチル（メタ）アクリレート、フェノキシ（ポリ）エチレングリコールアクリレート、ノニルフェノールエトキシ化アクリレート、アクリロイルオキシエチルフタル酸、トリブロモフェニルアクリレート、トリブロモフェノールエトキシ化（メタ）アクリレート、トリブロモフェニルメタクリレート、メタクリロイルオキシエチル酸、メタクリロイルオキシエチルマレイン酸、メタクリロイルオキシエチルフタル酸、ポリエチレングリコール（メタ）アクリレート、ポリプロピレングリコール（メタ）アクリレート、β−カルボキシエチルアクリレート、Ｎ−メチロールアクリルアマイド、Ｎ−メトキシメチルアクリルアマイド、Ｎ−エトキシメチルアクリルアマイド、Ｎ−ｎ−ブトキシメチルアクリルアマイド、ｔ−ブチルアクリルアミドスルホン酸、Ｎ−メチルアクリルアミド、Ｎ−ジメチルアクリルアミド、Ｎ−ジメチルアミノエチル（メタ）アクリレート、Ｎ−ジメチルアミノプロピルアクリルアミド、アクリロイルモルホリン、グリシジル（メタ）アクリレート、メタクリル酸アリル、セチルメタクリレート、ペンタデシルメタアクリレート、メトキシポリエチレングリコール（メタ）アクリレート、ジエチルアミノエチル（メタ）アクリレート、メタクリロイルオキシエチル琥珀酸、イミド（メタ）アクリレート、ヘキサンジオールジアクリレート、ネオペンチルグリコールジアクリレート、トリエチレングリコールジアクリレート、ポリエチレングリコールジアクリレート、ポリプロピレングリコールジアクリレート、ヒドロキシピバリン酸エステルネオペンチル、ペンタエリスリトールジアクリレートモノステアレート、グリコールジアクリレート、２−ヒドロキシエチルメタアクリロイルフォスフェート、ビスフェノールＡエチレングリコール付加物アクリレート、ビスフェノールＦエチレングリコール付加物アクリレート、トリシクロデカンメタノールジアクリレート、トリスヒドロキシエチルイソシアヌレート���アクリレート、２−ヒドロキシ−１−アクリロキシ−３−メタクリロキシプロパン、トリメチロールプロパントリアクリレート、トリメチロールプロパンエチレングリコール付加物トリアクリレート、トリメチロールプロパンプロピレングリコール付加物トリアクリレート、ペンタエリスリトールトリアクリレート、トリスアクリロイルオキシエチルフォスフェート、トリスヒドロキシエチルイソシアヌレートトリアクリレート、変性ε−カプロラクトントリアクリレート、トリメチロールプロパンエトキシトリアクリレート、グリセリンプロピレングリコール付加物トリアクリレート、ペンタエリスリトールテトラアクリレート、ペンタエリスリトールエチレングリコール付加物テトラアクリレート、ジトリメチロールプロパンテトラアクリレート、ジペンタエリスリトールヘキサ（ペンタ）アクリレート、ジペンタエリスリトールモノヒドロキシペンタアクリレート、ウレタン（メタ）アクリレート、エポキシ（メタ）アクリレート、ポリエステル（メタ）アクリレート、フッ素化（メタ）アクリレート、シリコーン変性（メタ）アクリレートなどが挙げられるが、これらに限定されるものではない。
【００５５】
前記の（メタ）アクリレートは、単独もしくは任意に混合して使用することができるが、分子内に（メタ）アクリロイル基を２個以上含有する多官能（メタ）アクリレートモノマーもしくはオリゴマーが重合後の皮膜が硬く、耐擦傷性が良好で好適であることから好ましく選択される。
【００５６】
本発明の帯電防止性ハードコート樹脂組成物は、溶媒中に分散させることにより、プラスチックフィルム表面に皮膜を形成する際のレベリング性が向上し、帯電防止性ハードコートの皮膜を平滑および平坦に形成することが可能となる。その結果として、皮膜表面の凹凸に起因する耐擦傷性および透明性の低下を抑制することができるという効果が得られる。
【００５７】
さらに、溶媒中に分散させることにより、酸化亜鉛の分散性が向上し、その結果として皮膜の透明性を一層向上させることができるという効果も得られる。
【００５８】
本発明において分散性の点で最も好ましい溶媒成分（Ｄ）としては、メチルアルコール、エチルアルコール、イソプロピルアルコール、ブチルアルコール等のアルコール類が好適であり、これらを単独または混合して用いることができる。
【００５９】
更に、水、メチルエチルケトンやメチルイソブチルケトンなどのケトン類、トルエンやキシレン等の芳香族類、酢酸エチルや酢酸ブチルなどエステル類、ｎヘキサンやシクロヘキサンなどの脂肪族類など、他の有機溶媒を必要に応じて選択し、前記アルコール類と組み合わせることもできる。本発明の樹脂組成物における溶媒の含有量は、前記（Ａ）、（Ｂ）、（Ｃ）成分の合計を１００としたときに対して、好ましくは３０〜９９．９質量部、特に好ましくは５０〜９９質量部である。
【００６０】
さらに、本発明に於いては、酸化亜鉛を極めて好ましい状態でアルコールやケトン溶媒中に分散させるために、分散剤を効果的に添加することができる。分散剤としてはアミン化合物またはシランカップリング剤が好ましい例として挙げられる。
【００６１】
さらに、良好な帯電防止性を得るためには、前記酸化亜鉛を高充填することが望ましいが、高充填に伴い、耐擦傷性が低下する。そこで、本発明に於いては、耐擦傷性を向上すべく下記（Ｅ）成分、または（Ｆ）成分、（Ｇ）成分の群から選ばれる１種以上を含有する。
（Ｅ）アシルフォスフィンオキサイド化合物
一般式
【化８】
2007070395.tif 000009
〔式中のＲ１は、フェニル基、低級アルキル基、低級アルコキシ基、低級アルキル基により置換されたフェニル基、フェノキシカルボニル基、又は、低級アルキル基、低級アルコキシ基若しくはハロゲン原子により置換されたフェノキシカルボニル基、Ｒ２は、フェニル基、低級アルコキシ基、又は低級アルキル基により置換されたフェニル基、Ｒ３は、アルキル基、アセチルオキシ基により置換された炭素数２〜１８の直鎖状若しくは分岐状のアルキル基、炭素数３〜１８のシクロアルキル基、アリール基、又は、低級アルキル基、低級アルコキシ基若しくはハロゲン原子により置換されたアリール基、又は、次式（Ｒ１及びＲ２は前記と同じ、Ｗはｐ−フェニレン基を意味する）の原子団である。］
【化９】
2007070395.tif 000010
（Ｆ）α−アミノアセトフェノン化合物
一般式
【化１０】
2007070395.tif 000011
〔式中Ｒ４、Ｒ５は、水素原子、メチル基、炭素数２〜１８の直鎖状若しくは分岐状のアルキル基、炭素数３〜１２のシクロアルキル基、フェニル基、又は、低級アルキル基、低級アルコキシ基、若しくはハロゲン原子により置換されたフェニル基である。さらに、式中Ｘ１は、ＣＨ３−Ｏ−、ＣＨ３−Ｓ−、ＮＨ２−、（ＣＨ３）２Ｎ−、または下記（ａ）で表される基を含む原子団である。さらに、式中Ｘ２は、−ＮＨ２、−Ｎ（ＣＨ３）２または下記（ａ）で表される基を含む原子団である。〕
一般式（ａ）
【化１１】
2007070395.tif 000012
〔式中Ｙは、酸素原子、＞ＮＨ、または＞Ｎ−ＣＨ３である。〕
（Ｇ）オキシムエステル化合物
一般式
【化１２】
2007070395.tif 000013
〔式中Ｒ６、Ｒ７は、水素原子、メチル基、炭素数２〜１８の直鎖状若しくは分岐状のアルキル基、炭素数３〜１２のシクロアルキル基、フェニル基、又は、低級アルキル基、低級アルコキシ基若しくはハロゲン原子により置換されたフェニル基である。さらに、Ｚは下記（ｂ）または下記（ｃ）で表される基である。〕
一般式（ｂ）
【化１３】
2007070395.tif 000014
一般式（ｃ）
【化１４】
2007070395.tif 000015
〔式中Ｒ８、Ｒ９、Ｒ１０は、水素原子、メチル基、炭素数２〜１８の直鎖状若しくは分岐状のアルキル基、炭素数３〜１２のシクロアルキル基、フェニル基、又は、低級アルキル基、低級アルコキシ基若しくはハロゲン原子により置換されたフェニル基、又は、フェノキシカルボニル基、又は、低級アルキル基、低級アルコキシ基若しくはハロゲン原子により置換されたフェノキシカルボニル基である。〕
【００６２】
アシルフォスフィンオキサイド化合物の具体例としては、イソブチリル−メチルフォスフィン酸メチルエステル、イソブチリル−フェニルフォスフィン酸メチルエステル、ピバロイル−フェニルフォスフィン酸メチルエステル、２−エチルヘキサノイル−フェニルフォスフィン酸メチルエステル、ピバロイル−フェニルフォスフィン酸イソプロピルエステル、ｐ−トルイル−フェニルフォスフィン酸メチルエステル、ｏ−トルイル−フェニルフォスフィン酸メチルエステル、２，４−ジメチルベンゾイル−フェニルフォスフィン酸メチルエステル、ｐ−３級ブチルベンゾイル−フェニルフォスフィン酸イソプロピルエステル、ビバロイル−（４−メチルフェニル）−フォスフィン酸メチルエステル、ピバロイル−フェニルフォスフィン酸ビニルエステル、アクリロイル−フェニルフォスフィン酸メチルエステル、イソブチリル−ジフェニルフォスフィンオキサイド、ピバロイル−ジフェニルフォスフィンオキサイド、１−メチル−１−シクロヘキサノイル−ジフェニルフォスフィンオキサイド、２−エチルヘキサノイル−ジフェニルフォスフィンオキサイド、ｐ−トルイル−ジフェニルフォスフィンオキサイド、ｏ−トルイル−ジフェニルフォスフィンオキサイド、ｐ−３級ブチルベンゾイル−ジフェニルフォスフィンオキサイド、アクリロイルジフェニルフォスフィンオキサイド、ベンゾイル−ジフェニルフォスフィンオキサイド、２，２−ジメチル−ヘプタノイル−ジフェニルフォスフィンオキサイド、テレフタロイル−ビス−ジフェニルフォスフィンオキサイド、アジポイル−ビス−ジフェニルフォスフィンオキサイド、２，６−ジメチルベンゾイル−ジフェニルフォスフィンオキサイド、２，６−ジメトキシベンゾイル−フェニルフォスフィン酸メチルエステル、２，６−ジメチルベンゾイル−ジフェニルフォスフィンオキサイド、２，６−ジメトキシベンゾイル−ジフォスフィンオキサイド、２，４，６−トリメチルベンゾイル−フェニルフォスフィン酸メチルエステル、２，４，６−トリメチルベンゾイル−ジフェニルフォスフィンオキサイド、２，３，６−トリメチルベンゾイル−ジフェニルフォスフィンオキサイド、２，４，６−トリメチルベンゾイル−トリフォスフィン酸メチルエステル、２，４，６−トリメトキシベンゾイル−ジフェニルフォスフィンオキサイド、２，６−ジクロルベンゾイル−フェニルフォスフィン酸エステル、２，６−ジクロルベンゾイル−ジフェニルフォスフィンオキサイド、２，３，４，６−テトラメチルベンゾイル−ジフェニルフォスフィンオキサイド、２，６−ジブロムベンゾイル−ジフェニルフォスフィンオキサイド、２，６−ジメチルベンゾイルジフェニルフォスフィンオキサイド、２，４，６−トリメチルベンゾイルジフェニルフォスフィンオキサイド、２，４，６−トリメチルベンゾイル−フェニルフォスフィン酸メチルエステル、２，６−ジクロルベンゾイル−若しくは２，６−ジメトキシベンゾイル−ジフェニルフォスフィンオキサイドなどが挙げられ、このうち後述するビスアシルフォスフィンオキサイド化合物が本発明の目的を達成しやすく好ましい。
【００６３】
ビスアシルフォスフィンオキサイド化合物の具体例としては、ビス（２，４，６−トリメチルベンゾイル）−フェニルフォスフィンオキサイド、ビス（２，６−ジメトキシベンゾイル）−２，４，４−トリメチル−ペンチルフォスフィンオキサイドなどが例示できるがこれに限定されない。
【００６４】
α−アミノアセトフェノン化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）−ブタノン−１などが例示できるがこれに限定されない。
【００６５】
オキシムエステル化合物の具体例としては、１，２−オクタンジオン，１−〔−４−（フェニルチオ）−，２−（Ｏ−ベンゾイルオキシム）〕などが例示できるがこれに限定されない。
【００６６】
（Ｅ）〜（Ｇ）成分の配合割合は、前記（Ａ）成分、（Ｂ）成分、および（Ｃ）成分の合計を１００質量部としたときに対して、（Ｅ）〜（Ｇ）成分の合計量が１〜２０質量部が好ましく、５〜１５質量部が一層好ましい。１質量部以上であれば十分な耐擦傷性が得られるし、２０質量部以下であれば透明性、密着性など他の物性に不具合を生じることがない。
【００６７】
更に、本発明に於いては、光重合開始剤または光増感剤を併用することができる。光重合開始剤は、紫外線等の活性光線により増感させて、当該樹脂組成物の光硬化を促進するために配合するものであり、公知の各種の光重合開始剤、例えば、ベンゾイン化合物、フェニルケトン化合物、ベンゾインエーテル化合物、チオキサンソン化合物、または光増感剤、例えばアミン化合物などが併用可能である。
【００６８】
さらに、十分且つ安定的な帯電防止性を得るためには、前述した通りに、酸化亜鉛を高充填することが望まれるが、充填量が多すぎれば透明性や耐擦傷性を低下させてしまう。そこで、本発明に於いては、帯電防止性安定化剤として、下記（Ｈ）成分、（Ｉ）成分、（Ｊ）成分の群から選ばれる１種以上を添加することが好ましい。
（Ｈ）不飽和カルボン酸、その金属塩、又は、それらを含有する重合体
（Ｉ）ベタイン構造を有する重合体
（Ｊ）有機リチウム塩
【００６９】
前記（Ｈ）成分の不飽和カルボン酸としては、アクリル酸、メタクリル酸が好ましく例示される。
【００７０】
また、金属塩を形成する金属としては、鉄、コバルト、ニッケル、銅、亜鉛等の遷移金属であることが好ましく、さらに前記遷移金属のうち亜鉛がより好ましく選択される。
【００７１】
前記（Ｉ）成分のベタイン構造を有する重合体としては、カルボキシベタイン（メタ）アクリレートとアルキル（メタ）アクリレートとの共重合体が好ましく例示される。
【００７２】
前記（Ｊ）成分の有機リチウム塩としては、リチウムビストリフルオロメタンスルホンイミド、トリフルオロメタンスルホン酸リチウム、過塩素酸リチウムが好ましく例示できる。
【００７３】
前記（Ｈ）成分、（Ｉ）成分、（Ｊ）成分の含有割合は、前記（Ａ）成分、（Ｂ）成分、および（Ｃ）成分の合計を１００質量部としたときに、０．００１〜５０質量部が好ましく、０．０１〜２０質量部が一層好ましい。０．００１質量部以上ならば帯電防止性の安定化効果が確実に得られるし、２０質量部以下で透明性や耐擦傷性が低下することがないためである。
【００７４】
さらに、酸化亜鉛を高充填した場合に発生しやすくなる、コーティング樹脂組成物のプラスチック基材への塗れ性が低下して塗工時の外観不良に繋がることを防止するために、（Ｋ）成分として、レベリング剤を添加して塗れ性を向上することが好ましい。
【００７５】
前記（Ｋ）成分のレベリング剤は、シリコーン系のレベリング剤が好ましく選択される。さらに、分子構造内にポリエチレングリコール基および／またはポリプロピレングリコール基を有するポリエーテル変性シリコーン化合物が一層好ましく選択される。
【００７６】
前記ポリエーテル変性シリコーンの重量平均分子量（Ｍｗ）は、１０００〜１０００００が好ましく、さらに５０００〜５００００が一層好ましい。Ｍｗが１０００以上ならば十分な塗れ性が得られるし、また１０００００以下ならば十分な塗れ性が得られるばかりでなく、溶媒となるアルコール類に溶解せず分離してしまうことが防げる。
【００７７】
（Ｋ）成分の配合割合は、（Ａ）成分、（Ｂ）成分、および（Ｃ）成分の合計の１００質量部に対して、０．０１〜１０質量部が好ましく、さらに０．１〜５質量部が一層好ましい。０．０１質量部以上ならば十分な塗れ性が得られるし、また１０質量部以下ならば透明性や耐擦傷性が低下することがない。
【００７８】
ポリエーテル変性シリコーン化合物のレベリング剤の具体例としては、ビックケミー社のＢＹＫ−３００、ＢＹＫ−３０６、ＢＹＫ−３３０、ＢＹＫ−３３３などが挙げられるがこれらに限定されない。
【００７９】
さらに、酸化亜鉛はそれ自体黄色味を帯びているため、酸化亜鉛を高充填した場合に、皮膜が若干の黄色味を生じ、ディスプレイ等での用途においては、この黄色味が不具合となることがある。そこで、塗膜の色調整のために、色調剤を添加することが好ましい。
【００８０】
前記色調剤としては、下記（Ｌ）成分、（Ｍ）成分、（Ｎ）成分からなる群から選ばれる１種以上を前記（Ａ）成分、（Ｂ）成分、および（Ｃ）成分の合計量１００質量部に対して、０．００００１質量部以上０．００５質量部以下が好ましく、さらに０．０００１質量部以上０．００１質量部以下が一層好ましい。
（Ｌ）成分：アントラキノン化合物、アゾ化合物、フタロシアニン化合物のいずれかから選ばれる、青色を呈する有機系染料
（Ｍ）成分；一次粒子の平均粒子径が０．３μｍ以下のコバルトブルー
（Ｎ）成分：オキサゾリン化合物
【００８１】
前記（Ｌ）成分である、アントラキノン化合物、アゾ化合物、フタロシアニン化合物のいずれかから選ばれる青色を呈する有機系染料の具体例としては、バイエル社製のマクロレックスブルーや三菱化学社製のブルーＪなどが挙げられるが特に限定されない。
【００８２】
前記コバルトブルーは、一次粒子の平均粒子径については０．００１μｍ〜０．３μｍが好ましく、さらに０．０１〜０．１μｍであることが一層好ましい。一次粒子径が０．３μｍ以下であれば透明性が低下することもない。前記コバルトブルーの具体例としては、シーアイ化成社製の「ナノテック（コバルトブルーナノ分散体）」などが例示できるがこれに限定されない。
【００８３】
前記オキサゾリン化合物の具体例としては、日本化薬社製「カヤライト  ＯＳ」やチバスペシャリティーケミカル社の「Ｕｖｉｔｅｘ  ＯＢ」、住友精化社の「ＴＢＯ」が挙げられるが特に限定されない。
【００８４】
また、本発明の帯電防止性ハードコート樹脂組成物中には、ヒンダートアミン系の光安定剤や有機系および無機系の光吸収剤を添加することもできる。
【００８５】
本発明の帯電防止性ハードコート樹脂組成物は、紫外線照射により硬化可能であるので、プラスチックフィルム表面に帯電防止性ハードコート樹脂組成物からなる重合体の層を形成するに際して、前記ハードコート層を形成させるための帯電防止性ハードコート樹脂組成物として使用することができる。
【００８６】
また、本発明の帯電防止性ハードコート樹脂組成物中には、必要に応じて、スリップ性付与剤、酸化防止剤、硬化促進剤、チキソトロピー付与剤、消泡剤、ｐＨ調整剤などの添加剤を加えることができ、またテープやフィルムやシートなどの基材との密着性を向上する目的で、アクリル樹脂、ポリエステル樹脂、ブチラール樹脂、ウレタン樹脂などのポリマーも添加することができる。
【００８７】
本発明における帯電防止性ハードコート樹脂組成物の製造方法およびこれをフィルム表面にコーティングする方法については、例えば次の方法が挙げられる。
【００８８】
予め酸化亜鉛をアルコール溶媒中に分散した分散液に、（Ｂ）成分の含フッ素樹脂および（Ｃ）成分の紫外線硬化可能な（メタ）アクリレートモノマーを添加し、更に諸成分を溶解させて所望組成のコーティング液組成物を得る。但し、これらの各成分の混合方法はこの順序に特に限定されない。
【００８９】
前記のコーティング液組成物を、後述する基材の表面にコーティングし、乾燥して溶媒を揮発させた後、紫外線を照射して硬化させることによって、本発明の帯電防止性ハードコート樹脂組成物からなる重合体、即ち帯電防止性ハードコート層（以下、「皮膜」という）を備えた透明で擦傷性に優れた帯電防止性ハードコートフィルムを得ることができる。
【００９０】
本発明に於いて、基材としては、例えば、プラスチックフィルムが挙げられるが、本発明において前記プラスチックフィルムの厚みは０．０００１〜１０ｍｍが好ましく選択され、０．０００５〜５ｍｍがより好ましい。また前記プラスチックフィルムには、いわゆるプラスチックシートをも含有している。
【００９１】
前記プラスチックフィルムの材質としては、ポリエチレン、ポリプロピレン、ポリスチレン、ポリ塩化ビニル、ポリアミド、ポリウレタン、ポリエステル、ポリアクリル、ポリカーボネート、トリアセチルセルロース、ポリエーテルスルフォン等のプラスチックが好ましいものとして挙げられるが、本発明はこれに限定されるものではない。これらの基材は透明度の高いものが好ましいが、所望に応じて着色したフィルムを用いることもできる。
【００９２】
前記のコーティング液組成物を基材表面にコーティングする方法としては、例えば、浸漬法、グラビアコート法、ダイコート法、ロールコート法、バーコート法、噴霧法、スピンコート法などの従来公知の方法を適用できる。
【００９３】
基材表面上に形成される皮膜の厚さとしては、一般的に０．０１μｍ〜５０μｍが選択され、０．１μｍ〜１０μｍの厚さが好ましく選択される。０．０１μｍ以上であれば、帯電防止性、耐擦傷性を十分に確保できるし、５０μｍ以下であれば、透明性の不足や基材がカールしてしまうことが防ぐことができる。
【００９４】
本発明の帯電防止性ハードコートフィルムは、前記した本発明の帯電防止性ハードコーティング樹脂組成物の重合体からなるので、前記樹脂組成物重合体の特徴である、耐擦傷性、帯電防止性、透明性に優れるという特徴を有しており、ポリエステル、アクリル、ポリカーボネート、トリアセチルセルロース、ポリエーテルスルフォン等のプラスチックフィルム表面を被覆して、これらのフィルムに前記特性を付与することができるという顕著な効果を示す。
【００９５】
また、本発明に於いて、前記の帯電防止性ハードコートフィルム上に、該帯電防止性ハードコートフィルムよりも屈折率が０．１〜０．４程度低い樹脂組成物層を具える時には、前記特性に加えて反射防止性にも優れるフィルムが得られるので、このような構造を有する帯電防止性ハードコートフィルムは、ＣＲＴ、ＬＣＤ、プロジェクター、ＰＤＰ、ＥＬパネル、さらにはＦＥＤなどを初めとする各種のディスプレイに一層好適である。
【００９６】
また、本発明のディスプレイは、前記帯電防止性ハードコートフィルを有しているので、前記帯電防止性ハードコートフィルの特徴である、耐擦傷性、帯電防止性、透明性に優れる、更には反射防止性にも優れるという特性を生かして、長期間に渡り明るくて見やすい画像を提供出来るという特徴を有する。
【実施例１】
【００９７】
次に本発明の実施例を挙げて説明するが、本発明はこれらの実施例に限定されるものではない。
【００９８】
（分散液製造方法：実施例、比較例共通）分散溶媒として、イソプロピルアルコール（以下、「ＩＰＡ」という）を１４００質量部、ｎ−ブタノールを１４００質量部、分散剤として、トリエタノールアミンを３６質量部、一次粒子平均径が０．０２μｍで体積抵抗率が５００Ωｃｍである導電性酸化亜鉛（堺化学工業製「ＳＣ−１８」）を１２００質量部配合し、直径０．１ｍｍのジルコニアビーズを使用した循環式ビーズミルにより３０分間の分散処理を行った。得られた分散液からジルコニアビーズを除去し、濃度調整のためにＩＰＡ：ｎ−ブタノール＝５０：５０（質量比）の希釈溶剤を更に添加することで導電性酸化亜鉛濃度が２０質量％の「導電性酸化亜鉛分散液（１）」を得た。
【００９９】
（コーティング剤製造方法：実施例１−（１））前記の導電性酸化亜鉛分散液（１）３８１質量部を用意し、樹脂成分として、３フッ化エチレン−ビニルエーテル共重合体の４０質量％キシレン溶液（旭硝子製「ルミフロンＬＦ２００」）を５質量部、ペンタエリスリトールトリアクリレート／ペンタエリスリトールテトラアクリレート混合物（日本化薬製「ＫＡＹＡＲＡＤ  ＰＥＴ−３０」）を１８質量部、ビス（２，４，６−トリメチルベンゾイル）−フェニルフォスフィンオキサイド（チバスペシャリティーケミカル製「イルガキュアー８１９」）を１質量部添加し、撹拌することで、所望のコーティング液組成物を得た。このとき固形成分中に占める導電性酸化亜鉛の含有量は７９質量％であった。
【０１００】
（フィルム製造方法：実施例比較例共通）得られたコーティング液組成物を、乾燥後の膜厚が３μｍとなる様に、バーコーターにてポリエステルフィルム（東洋紡績社製「コスモシャインＡ４３００」）に塗布し、６０〜１００℃の熱風乾燥機で１〜２分間乾燥の後、高圧水銀ランプを用い、積算照射光量７５０ｍＪ／ｃｍ２の紫外線（３６５ｎｍ）を照射することにより皮膜を形成した。
【０１０１】
（実施例１−（２）〜１−（５）、比較例１−（１））
実施例１−（１）と同様にして、表１に示した組成の皮膜を形成した。フィルム上に形成された皮膜の組成および得られた各フィルムの物性値を表１に一括して示す。
【表１】
2007070395.tif 000016
【０１０２】
性能試験方法は下記の通りである。
【０１０３】
（表面抵抗率）抵抗測定器（アドバンテスト社製）を使用し、ＪＩＳ  Ｋ６９１１に準拠して、印加電圧１０００Ｖで測定した。
【０１０４】
（全光線透過率およびヘーズ）ヘーズメーター（スガ試験機社製）を使用し、ＪＩＳ  Ｋ７３６１およびＪＩＳ  Ｋ７１３６に準拠して測定した。
【０１０５】
（耐擦傷性）＃００００のスチールウールを使用し、塗膜上を荷重３００ｇｆで１０往復させた後、皮膜サンプルのヘーズを測定した。試験後のヘーズ値が２％未満であるものを２点、１０％未満であるものを１点、１０％以上のものを０点の配点を付し評価した。
【実施例２】
【０１０６】
（コーティング剤製造方法：実施例２−（１））前記の導電性酸化亜鉛分散液（１）３８１質量部を用意し、樹脂成分として、３フッ化エチレン−ビニルエーテル共重合体の４０質量％キシレン溶液（旭硝子製「ルミフロンＬＦ２００」）を５質量部、ペンタエリスリトールトリアクリレート／ペンタエリスリトールテトラアクリレート混合物（日本化薬製「ＫＡＹＡＲＡＤ  ＰＥＴ−３０」）を１８質量部、ビス（２，４，６−トリメチルベンゾイル）−フェニルフォスフィンオキサイド（チバスペシャリティーケミカル製「イルガキュアー８１９」）を２．７質量部添加し、さらにジアクリル酸亜鉛（浅田化学工業製）を５質量部添加し、撹拌することで、所望のコーティング液組成物を得た。このとき固形成分中に占める導電性酸化亜鉛の含有量は７４質量％であった。得られたコーティング液組成物の皮膜を前記実施例１と同様にして形成した。
【０１０７】
（実施例２−（２）〜２−（５））
実施例２−（１）と同様にして、表２に示した組成の皮膜を形成した。フィルム上に形成された皮膜の組成および得られた各フィルムの物性値を表２に一括して示す。
【表２】
2007070395.tif 000017
【実施例３】
【０１０８】
（コーティング剤製造方法：実施例３−（１））前記の導電性酸化亜鉛分散液（１）３８１質量部を用意し、樹脂成分として、３フッ化エチレン−ビニルエーテル共重合体の４０質量％キシレン溶液（旭硝子製「ルミフロンＬＦ２００」）を５質量部、ペンタエリスリトールトリアクリレート／ペンタエリスリトールテトラアクリレート混合物（日本化薬製「ＫＡＹＡＲＡＤ  ＰＥＴ−３０」）を１８質量部、ビス（２，４，６−トリメチルベンゾイル）−フェニルフォスフィンオキサイド（チバスペシャリティーケミカル製「イルガキュアー８１９」）を１．８質量部添加し、さらにレベリング剤としてポリエチレングリコール変性シリコーン（Ｍｗ５３００）を０．２７質量部添加し、撹拌することで、所望のコーティング液組成物を得た。このとき固形成分中に占める導電性酸化亜鉛の含有量は７８質量％であった。得られたコーティング液組成物の皮膜を前記実施例１と同様にして形成した。
【０１０９】
（実施例３−（２）〜３−（３））
実施例３−（１）と同様にして、表３に示した組成の皮膜を形成した。フィルム上に形成された皮膜の組成および得られた各フィルムの物性値を表３に一括して示す。
【表３】
2007070395.tif 000018
【０１１０】
なお、外観評価については、得られた塗膜サンプルに右４５°の入射角で光（可視光光源）を当て、その光を左４５°の角度から観察したときに、塗膜に映し出された光（光源）の輪郭がはっきりしているものを１点、そうでないもの（曇る、ぼやける等）を０点と配点し評価した。
【実施例４】
【０１１１】
（コーティング剤製造方法：実施例４−（１））前記の導電性酸化亜鉛分散液（１）３８１質量部を用意し、樹脂成分として、３フッ化エチレン−ビニルエーテル共重合体の４０質量％キシレン溶液（旭硝子製「ルミフロンＬＦ２００」）を５質量部、ペンタエリスリトールトリアクリレート／ペンタエリスリトールテトラアクリレート混合物（日本化薬製「ＫＡＹＡＲＡＤ  ＰＥＴ−３０」）を１８質量部、ビス（２，４，６−トリメチルベンゾイル）−フェニルフォスフィンオキサイド（チバスペシャリティーケミカル製「イルガキュアー８１９」）を２．７質量部添加し、さらに青色染料（バイエル社製「マクロレックスブルー」）を０．０００５質量部添加し、撹拌することで、所望のコーティング液組成物を得た。このとき固形成分中に占める導電性酸化亜鉛の含有量は７９質量％であった。得られたコーティング液組成物の皮膜を前記実施例１と同様にして形成した。
【０１１２】
（実施例４−（２）〜４−（６））
実施例４−（１）と同様にして、表４に示した組成の皮膜を形成した。フィルム上に形成された皮膜の組成および得られた各フィルムの物性値を表４に一括して示す。
【０１１３】
尚、色差計（スガ試験機社製）を使用し、ＪＩＳ  Ｚ８７２２に準拠して、ｂ値を測定した（以下、色差評価という）。前記ｂ値に関しては、＋に大きな値程、黄色味が強いことを意味している。
【０１１４】
そして、比較例１−（１）比較して、全光線透過率が同等以上であって、しかもｂ値が１．０以下であるものを１点、全光線透過率が低下しているもの、又はｂ値が１．０より大きい値のものは０点を配し評価した。
【表４】
2007070395.tif 000019
【産業上の利用可能性】
【０１１５】
本発明の帯電防止性ハードコーティング樹脂組成物は、持続的な帯電防止性、優れた透明性、耐擦傷性を兼ね備え、さらに耐光性に優れた、安価で環境負荷の少ない導電性酸化亜鉛を用いたコーティング剤を提供できるので、産業上非常に有用である。
【０１１６】
本発明の帯電防止性ハードコートフィルムは、前記帯電防止性ハードコーティング樹脂組成物の特徴を反映して、持続的な帯電防止性、優れた透明性、耐擦傷性を兼ね備え、さらに耐光性に優れた、安価で環境負荷の少ない導電性酸化亜鉛を用いたコーティング剤を提供できる特徴を有しているし、その好ましい実施態様に於いては、前記特徴に加えて反射防止性、接着性或いは粘着性に優れるという特徴を有するので、産業上極めて有用である。
【０１１７】
本発明のディスプレイは、前記の帯電防止性ハードコートフィルムを有しているので、その特徴を反映して、ディスプレイ表面のパネルに傷を発生しがたく、塵埃吸着も防止され、高画質が長く維持できる特徴を有しているので、ディスプレイ分野のパネル前面保護を始め、透明プラスチックフィルムおよびシート、更にその他の分野、例えば半導体ウエハー保存容器、光ディスク、磁気テープ、その他電子・電気部材、印刷部材、半導体生産現場用クリーンルーム部材等においても適用できるものであり、産業上極めて有用である。